(57)【特許請求の範囲】
【請求項１】
粘着性ゴム層を有する粘着部材であって、前記ゴム層が、ブチルゴム、及びブチルゴムを一成分として含有するブレンドゴムから選択された材料からなり、ゴム硬度が、ＪＩＳ  Ａ  ４０〜７０°Ｈｓであり、且つ当該ゴム層の表面が研磨面で表面粗さＲｚが１〜４０μｍの間の所定の値に調整されていることを特徴とする粘着部材。
【請求項２】
請求項１において、前記ゴム層が、ゴム材料１００重量部に対して充填剤を１０〜２００重量部含有することを特徴とする粘着部材。
【請求項３】
請求項１または２において、クリーニング機能付き粘着ロールであることを特徴とする粘着部材。
【請求項４】
表面に粘着性ゴム層を有する粘着部材であって、前記ゴム層を、ブチルゴム及びブチルゴムを一成分として含有するブレンドゴムから選択された材料で、ゴム硬度ＪＩＳ  Ａ  ４０〜７０°Ｈｓに成形する工程と、前記ゴム層の表面粗さＲｚが１〜４０μｍの間の所定の値になるように研磨して粘着性の程度を調整する工程とを具備することを特徴とする粘着部材の製造方法。
【請求項５】
請求項４において、前記ゴム層を成形する際に充填剤の含有量及びゴム硬度を所定の範囲に設定することにより粘着性を調整することを特徴とする粘着部材の製造方法。
【発明の詳細な説明】
【０００１】
【発明の属する技術分野】
本発明は、表面に粘着性を有し、テレホンカード、プリペイドカード、キャッシュカード等のカード類又は紙幣、切符等に印刷を行うカード類印刷機、又は一般的なプリンタ、複写機等において被印刷物の付着物を除去するためのクリーニング機能を有し、また、重送を防止する粘着部材に関する。
【０００２】
【従来の技術】
テレホンカード、プリペイドカード、キャッシュカード等のカード類、あるいは紙幣、切符等を搬送しながら印刷を行うカード類印刷機、または一般的なプリンタ、電子写真複写機等には、被印刷物をクリーニングするための粘着部材が用いられている。すなわち、このような被印刷物は静電気等により表面に埃等が付着し易く、印刷品質が低下するので、このような問題を解消するために、被印刷物の表面に付着したゴミ、埃等をクリーニングするロール、シート、ベルトなどの粘着部材が用いられるようになってきた。
【０００３】
例えば、従来のクリーニング機能付き搬送ロールとしては、ゴム硬度が、ＪＩＳ  Ａで３０〜５０°のポリウレタンゴム、シリコーンゴム、ブチルゴム等で成形したもの、または、クロロプレンゴム（ＣＲ）、ＥＰＤＭ等のゴム層の表面にポリウレタンゴム、シリコーンゴム等をコーティングして粘着性を付与したものが知られている。さらに、粘着成分を配合することにより粘着性を出した粘着部材も知られている。
【０００４】
【発明が解決しようとする課題】
しかしながら、上述したクリーニング機能を有する粘着部材は、材料ゴムが有する本来の粘着性をクリーニング機能として用いているため、クリーニング機能が画一的であり、機器の特性に合わせて、粘着性の程度を柔軟に調整することができなかった。従って、粘着性が高すぎる場合には被印刷物の巻き込みが発生し、また、粘着性が低すぎると、ゴミ、埃等を十分に除去できず、また、重送を防止できないという問題がある。
【０００５】
一方、配合剤によって粘着性を発現させたものについては、配合剤の分量等の調整によって初期の粘着性は比較的容易に変更できるが、長期的な使用によって粘着性が変化しやすく、また、ブリードによって被印刷物への印刷品質を低下させてしまうという問題がある。
【０００６】
また、表面にコーティング層を有するものは、製造コストが高く、また、層間剥離が生じやすく耐久性が悪いという問題がある。このような問題から、粘着部材を頻繁に交換する必要が生じるため、さらに手間やコストがかかるという問題がある。さらに、理想的な粘着性を得るためには種類の異なる粘着層を有するものを各種用意しなければならず、製造工程が煩雑であり、手間及びコストがかかるという問題がある。
【０００７】
本発明は、このような事情に鑑み、所望の粘着性を長期に亘って有し、長期に亘って安定して使用することができる粘着部材及びその製造方法を提供することを課題とする。
【０００８】
【課題を解決するための手段】
前記課題を解決する本発明の第１の態様は、粘着性ゴム層を有する粘着部材であって、前記ゴム層が、ブチルゴム、及びブチルゴムを一成分として含有するブレンドゴムから選択された材料からなり、ゴム硬度が、ＪＩＳ  Ａ  ４０〜７０°Ｈｓであり、且つ当該ゴム層の表面が研磨面で表面粗さＲｚが１〜４０μｍの間の所定の値に調整されていることを特徴とする粘着部材にある。
【０００９】
本発明の第２の態様は、第１の態様において、前記ゴム層が、ゴム材料１００重量部に対して充填剤を１０〜２００重量部含有することを特徴とする粘着部材にある。
【００１０】
本発明の第３の態様は、第１または２の態様において、クリーニング機能付き粘着ロールであることを特徴とする粘着部材にある。
【００１１】
本発明の第４の態様は、表面に粘着性ゴム層を有する粘着部材であって、前記ゴム層を、ブチルゴム及びブチルゴムを一成分として含有するブレンドゴムから選択された材料で、ゴム硬度ＪＩＳ  Ａ  ４０〜７０°Ｈｓに成形する工程と、前記ゴム層の表面粗さＲｚが１〜４０μｍの間の所定の値になるように研磨して粘着性の程度を調整する工程とを具備することを特徴とする粘着部材の製造方法にある。
【００１２】
本発明の第５の態様は、第４の態様において、前記ゴム層を成形する際に充填剤の含有量及びゴム硬度を所定の範囲に設定することにより粘着性を調整することを特徴とする粘着部材の製造方法にある。
【００１３】
本発明は、本来的に粘着性を有するゴム材料を使用すると共にその表面を所定の表面粗さに研磨することにより粘着性を所望の程度に調整したものである。また、ゴム材料を調製する際にゴム硬度、充填剤の含有量を適宜変化させることにより粘着性を調整できるのは勿論である。
【００１４】
本発明でゴム材料としては、好適には、ブチルゴム、ブチルゴム／ＥＰＤＭのブレンドゴムなどのブチルゴムを一成分として含有するブレンドゴム、シリコーンゴム、及びポリウレタンなどから選択された材料と用いることができる。
【００１５】
本発明でゴム層のゴム硬度は、ＪＩＳ  Ａ  １０〜９０°Ｈｓ、好ましくはＪＩＳ  Ａ  １０〜７０°Ｈｓ、さらに好適にはＪＩＳ  Ａ  １０〜５０°Ｈｓであるのが望ましい。
【００１６】
また、本発明では、ゴム材料１００重量部に対して充填剤を１０〜２００重量部、好ましくは５０〜１００重量部含有するのが望ましい。なお、充填剤としては、カーボン、ホワイトカーボン（シリカ）などを用いることができる。
【００１７】
本発明の粘着部材は、表面を研磨することにより粘着性を調整する。すなわち、表面粗さＲｚを大きく研磨すれば、粘着性を低下させることができる。ここで、表面粗さＲｚは１〜４０μｍの範囲で調整するのが好ましい。表面粗さをこれ以上大きくするとクリーニング性を発揮する粘着性が損なわれてしまうからである。
【００１８】
本発明によると、ゴム層を成形した後、表面粗さを所定の値にすることにより、粘着性を所望の範囲に調整することができ、ゴム材料、配合の選択、特に、充填剤の配合量の変化による粘着性の調整と併せて、要求されるクリーニング性能に応じた製品を比較的容易に製造することができる。
【００１９】
なお、本発明の粘着部材は、ロール状、ベルト状、シート状等、形態は特に限定されず、その製造方法も特に限定されない。また、本発明の粘着部材の粘着性は、材料本来の性質と表面粗さ、ゴム硬度により調整されているので、ゴミ、埃等が付着してもアルコール等で清浄すれば元の粘着性を保つことができる。
【００２０】
【発明の実施の形態】
以下、本発明を実施例に基づいて説明するが、本発明はこれに限定されるものではない。
【００２１】
（実施例１）
ブチルゴムを、接着剤を塗布した直径８ｍｍの金属製シャフト２０の周囲に円筒状のゴム成形体（ゴム硬度：ＪＩＳ  Ａで４０°）３０を１７０℃で８分間電熱プレス成形し、図１に示すような粘着部材１０を得た。この表面を研磨して表面粗さＲｚを１０μｍとしたものを実施例１の粘着ロールとした。
【００２２】
（実施例２）
実施例１において、研磨条件を変更することにより、表面粗さＲｚを４０μｍとしたものを実施例２の粘着ロールとした。
【００２３】
（実施例３）
実施例１において、研磨条件を変更することにより、表面粗さＲｚを５μｍとしたものを実施例３の粘着ロールとした。
【００２４】
（実施例４）参考比較例
実施例１において、ゴム硬度をＪＩＳ  Ａで２０°とし、表面粗さＲｚを１０μｍとしたものを実施例４の粘着ロールとした。
【００２５】
（実施例５）
実施例４において、ゴム硬度をＪＩＳ  Ａで６０°としたものを実施例５の粘着ロールとした。
【００２６】
（実施例６）
実施例４において、充填剤を１４０重量部、ゴム硬度をＪＩＳ  Ａ  で４０°Ｈｓとしたものを実施例６の粘着ロールとした。
【００２７】
（実施例７）
実施例４において、充填剤を２００重量部、ゴム硬度をＪＩＳ  Ａ  で４０°Ｈｓとしたものを実施例７の粘着ロールとした。
【００２８】
（実施例８）参考比較例
実施例４において、充填剤を７０重量部、ゴム硬度をＪＩＳ  Ａ  で８０°Ｈｓとしたものを実施例８の粘着ロールとした。
【００２９】
（比較例１）
ゴム硬度がＪＩＳ  Ａで４０°のシリコーンゴムを電熱プレス成形して円筒状のと同様の筒状のゴム成形体を得た後、シリコーン製粘着材をディッピング法によりコーティングしたものを比較例の粘着ロールとした。
【００３０】
（試験例１）粘着性試験
上述した各実施例および比較例の粘着ロールを、ガラス基板上に載せて５００ｇ±５０ｇの荷重を垂直にかけて１分間放置する。その後、ガラス基板を転がり方向に１０°傾け、各搬送用粘着ロールが転がり始めるまでの時間を計測した。
５回ずつ繰り返して平均値を求めた。
【００３１】
この結果は表１に示す。また、各実施例及び比較例の表面粗さ、ゴム硬度及び充填剤量を表２に示す。
【００３２】
（試験例２）クリーニング試験
静電気などの発生のない平滑な平面上にふるいを用いて炭酸カルシウム粉末を均一に散布した。散布量は極微量とし、目安として１ｍｍ2当たりに１個程度の粉末量とした。
【００３３】
上述した各実施例および比較例の粘着ロールを荷重をかけない状態で、この上に１０ｃｍの距離だけゆっくりと転がし、炭酸カルシウム粉末の除去状況からクリーニング性能を評価した。
【００３４】
この結果は表１に示す。また、評価基準は以下の通りである。
◎：９０％以上の粉末を粘着した。
○：７０〜９０％以上の粉末を粘着した。
△：４０〜６０％以上の粉末を粘着した。
×：１０〜３０％以上の粉末を粘着した。
××：粉末の除去量が１０％に満たなかった。
【００３５】
（試験例３）ロール紙巻き込み試験
印刷用のロール紙を用意し、静電気などの発生の心配のない清浄な平板上にロール紙を広げて静置する。このロール紙上に上述した各実施例および比較例の粘着ロールを５００ｇ±５０ｇの荷重を垂直にかけながら転がし、紙の巻き込みがないかどうかを確認した。一つのロールについて洗浄を行いながら１０回繰り返して試験し、巻き込み易さを評価した。
【００３６】
この結果は表１に示す。また、この評価基準は以下の通りである。
◎：一回も巻き込みが発生せず、紙離れも非常に良好。
○：多少くっつき気味だが、一回も巻き込みには至らなかった。
△：１０回試験中１〜３回の巻き込みが発生した。
×：１０回試験中４〜７回の巻き込みが発生した。
××：１０回試験中８回以上の巻き込みが発生した。
【００３７】
【表１】
0004656461.tif 000002
【００３８】
【表２】
0004656461.tif 000003
【００３９】
以上の結果より、表面粗さＲｚが１〜４０μｍ、ゴム硬度がＪＩＳ  Ａで１０〜６０°、充填剤量が１０〜２００重量部のものは、粘着性があり、クリーニング性能に優れ、ロール巻き込みの不具合がないことがわかった。なお、実施例８は粘着性、クリーニング性が良好ではないが、巻き込みが発生しなければクリーニング性能が十分には必要ないプリンタ等、機種によって使用できる搬送粘着ロールである。
【００４０】
さらに、この結果、表面粗さ、ゴム硬度、充填剤量の変化により、特に表面粗さとゴム硬度により粘着性を大きく変化させることができることがあきらかとなった。また、ゴム硬度、充填剤量はある程度の相関があり、ポリマー、充填剤の種類、可塑剤の添加等により制御しなければならないが、表面粗さは材質に関係なく制御できるので、所望の程度の粘着性を容易に得ることができることがわかった。
【００４１】
【発明の効果】
以上説明したように、本発明によれば、ゴム層を成形した後、表面粗さを所定の値にすることにより、粘着性を所望の範囲に調整することができ、ゴム材料、配合の選択、特に、充填剤の配合量の変化による粘着性の調整と併せて、要求されるクリーニング性能に応じた製品を比較的容易に製造することができる。
【図面の簡単な説明】
【図１】本発明の一実施形態に係る搬送用粘着ロールの断面図である。
【符号の説明】
１０  粘着部材
２０  金属製シャフト
３０  ゴム成形体
【図１】
0004656461.tif 000004